СПОСОБ ИЗГОТОВЛЕНИЯ МАГНИТОМЯГКОЙ КЕРАМИКИ И ЕЕ ИСПОЛЬЗОВАНИЕ

1. Способ изготовления компонентов из магнитомягкой керамики, включающий следующие этапы:
5
компактирование в пресс-форме порошковой композиции, содержащей смесь железа, полученного из пентакарбонила железа Fe(CO), и BN;
выдавливание компактированной массы из пресс-формы;
3
размещение в кальций карбонатном контейнере (СаСО) с графитовым нагревателем; обработка при 2-8 ГПа и 1000-2000°C;
2. Способ по п. 1, отличающийся тем, что весовое процентное соотношение между железом и BN может составлять по меньшей мере 1:1.
3. Способ по п. 1, отличающийся тем, что частицы порошка железа или на основе железа, диспергированные внутри BN среды, образуют керамическую поликристаллическую структуру.
4. Способ по п. 1, отличающийся тем, что порошок железа или на основе железа и BN размалывается по меньшей мере в течение 1 ч.
5. Способ по п. 1, отличающийся тем, что компактирование выполняется при комнатной температуре.
6. Способ по п. 1, отличающийся тем, что компактирование выполняется при давлении от 0,1 до 0,2 ГПа.
7. Способ по п. 1, отличающийся тем, что спекание выполняется при температуре от 1000 до 2000°C.
8. Способ по п. 1, отличающийся тем, что спекание выполняется при давлении от 2 до 8 ГПа.
9. Способ по п. 1, отличающийся тем, что изолирующий слой BN уменьшает коррозию полученной керамики.
10. Способ по п. 1, отличающийся тем, что изолирующий слой BN увеличивает электрическое сопротивление полученной керамики.
11. Способ по п. 1, отличающийся тем, что электрическое сопротивление полученной керамики составляет по меньшей мере 0,01 Ом⋅м.
12. Способ по п. 1, отличающийся тем, что могут быть добавлены диоксид титана, графит, графен, карбид кремния, редкоземельные металлы и d-блок.
13. Способ по п. 1, отличающийся тем, что весовое процентное соотношение между железом и BN по отношению к другим смазывающим веществам может составлять по меньшей мере 1:1.
14. Способ по п. 1 или 12, отличающийся тем, что керамика обладает резистивной характеристикой проводимости при насыщении магнитной индукцией по меньшей мере 1,8 Т.
15. Магнитная керамика, изготовленная способом по любому из пп. 1-14, для использования в высокочастотной аппаратуре в качестве катушек индуктивности, поглотителей электромагнитного излучения и компонентов волнового фильтра.